(57)【特許請求の範囲】
【請求項１】
ポリエステルフィルム上に水溶性樹脂を主成分とするインク受容層を有するインクジェット記録材料であって、前記ポリエステルフィルムのインク受容層とは反対側の面のみに、親水基を含む変性ポリエステル樹脂を主成分とするカール防止層を設けてなり、前記インクジェット記録材料の１５０ｍｍ×１５０ｍｍの断片を、温度２０℃・湿度３０％ＲＨの環境条件、および温度２０℃・湿度６５％ＲＨの環境条件下で２４時間垂直につるした後のカール曲率半径が３００ｍｍ以上であることを特徴とするインクジェット記録材料。
【発明の詳細な説明】
【０００１】
【発明の属する技術分野】
本発明は、カール防止性に優れたインクジェット記録材料に関する。
【０００２】
【従来の技術】
熱可塑性ポリエステルであるポリエチレンテレフタレート、ポリエチレンナフタレートなどを溶融押出しし二軸延伸後、熱固定して得られるポリエステルフィルムは、表面が高度に結晶配向されているため、インク受容性に乏しいという問題がある。一方、このようなポリエステルフィルムを基材としたインク受容性を有する材料が求められており、これを満たすものとして、ポリエステルフィルム上に、ポリビニルアルコール、ポリビニルピロリドンなどの水溶性樹脂を塗布してインク受容層を形成したインクジェット記録材料（特開昭６１−１０４８３号公報等）が提案されている。
【０００３】
しかし、上記のような構成を採用するものは、基材であるポリエステルフィルムの吸放湿性が小さい一方、水溶性樹脂からなるインク受容層の吸放湿性が大きいものであることから、ポリエステルフィルムとインク受容層の伸縮率の差が顕著となり、カールが発生し、インクジェット記録材料の取り扱い性に支障をきたしてしまう。即ち、空気中の水分の影響により、低湿時にはインク受容層が収縮してインク受容層側が凹形状になるようにカールし、多湿時にはインク受容層が膨張してインク受容層側が凸形状となるようにカールを引き起こしてしまう。
【０００４】
このような顕著な伸縮率の差から生じるカールの発生を防止するため、上記のような構成からなるインクジェット記録材料においては、ポリエステルフィルムのインク受容層を設けた面とは反対側の面に、インク受容層と同一組成となる水溶性樹脂からなるカール防止層を設けることが考えられる。
【０００５】
【発明が解決しようとする課題】
しかし、そのようなカール防止層を設けたインクジェット記録材料はカールの発生は防止できるものの、カール防止層の耐水性に劣ることからその取り扱いに不都合を生じる場合がある。例えば、インクジェット記録材料を机に広げて使用する場合において、机が汚れているからといって水ぶきした直後に使用すると、カール防止層が机に貼りついてしまうなどの問題を生じてしまう。
【０００６】
【課題を解決するための手段】
そこで本発明者らは上記課題を解決すべく鋭意研究した結果、ポリエステルフィルム上に水溶性樹脂を主成分とするインク受容層を有するインクジェット記録材料のインク受容層とは反対側の面に、特定組成からなるカール防止層を設けることにより、十分なカール防止性を有しつつ耐水性に優れたインクジェット記録材料を完成するに至った。
【０００７】
即ち、本発明のインクジェット記録材料は、ポリエステルフィルム上に水溶性樹脂を主成分とするインク受容層を有するインクジェット記録材料であって、前記ポリエステルフィルムのインク受容層とは反対側の面のみに、親水基を含む変性ポリエステル樹脂を主成分とするカール防止層を設けてなり、前記インクジェット記録材料の１５０ｍｍ×１５０ｍｍの断片を、温度２０℃・湿度３０％ＲＨの環境条件、および温度２０℃・湿度６５％ＲＨの環境条件下で２４時間垂直につるした後のカール曲率半径が３００ｍｍ以上であることを特徴とするものである。
【０００８】
【発明の実施の形態】
本発明のインクジェット記録材料は、ポリエステルフィルム上に水溶性樹脂を主成分とするインク受容層を有するインクジェット記録材料であって、前記ポリエステルフィルムのインク受容層とは反対側の面のみに、親水基を含む変性ポリエステル樹脂を主成分とするカール防止層を設けてなり、前記インクジェット記録材料の１５０ｍｍ×１５０ｍｍの断片を、温度２０℃・湿度３０％ＲＨの環境条件、および温度２０℃・湿度６５％ＲＨの環境条件下で２４時間垂直につるした後のカール曲率半径が３００ｍｍ以上であることを特徴とするものである。以下、各構成要素について具体的に説明する。
【０００９】
ポリエステルフィルムとしては、熱可塑性ポリエステルであるポリエチレンテレフタレート、ポリエチレンナフタレート、あるいはこれらと少量の他の樹脂とのブレンド物などを溶融押出しし二軸延伸後、熱固定して得られるものがあげられる。これらは、寸法安定性、耐久性などに優れ、インクジェット記録材料の支持体として好適であるものの、吸放湿性に乏しいことから、ポリエステルフィルム上に吸放湿性に富む水溶性樹脂を主成分とするインク受容層を設けた場合、ポリエステルフィルムとインク受容層の伸縮率の違いから生じるカールの発生が問題となるものである。ポリエステルフィルムの厚さは特に限定されるものではないが、取り扱い性に優れる７５〜１２５μｍの厚さのものが好適に使用される。
【００１０】
インク受容層は水溶性樹脂を主成分とするものである。水溶性樹脂としては、ポリビニルアルコール、ポリビニルピロリドン、ヒドロキシエチルセルロース、メラミン樹脂、アクリルアミド共重合体などの合成樹脂やゼラチン、カゼイン、でんぷん、キチン、キトサンなどの天然樹脂があげられる。これら水溶性樹脂は、外気中の水分を吸放湿することから、ポリエステルフィルムとの伸縮率に顕著な差を生じ、カール発生の大きな原因となるものである。
【００１１】
カール防止層は、ポリエステルフィルムのインク受容層とは反対側の面に設けられるものであり、インクジェット記録材料にカールが発生するのを防止する役割を有するものである。本発明においては、カール防止層として親水基を含む変性ポリエステル樹脂を主成分とする。かかる構成によりカールの発生が防止される原因は、変性ポリエステル樹脂の親水基部分の吸放湿作用によるカール防止層の伸縮が、水溶性樹脂の吸放湿作用によるインク受容層の伸縮を打ち消し、カールの発生を防止しているものと考えられる。また、カール防止層の主成分である親水基を有する変性ポリエステル樹脂は、本来非水溶性であるポリエステル樹脂に親水基を導入しているに過ぎないものであることから耐水性も備えるものである。従って、水に濡れた机の上などでインクジェット記録材料を使用しても、カール防止層が机に貼りついたりしてしまうことがない。さらに、カール防止層の主成分である親水基を有する変性ポリエステル樹脂は、支持体であるポリエステルフィルムと同一樹脂成分であることから、カール防止層とポリエステルフィルムを強固に接着することができる。従って、カール防止層が剥がれ落ちカール防止性能が失われてしまうようなこともない。
【００１２】
変性ポリエステル樹脂に含まれる親水基としては、水酸基、カルボキシル基、アミノ基、カルボニル基、スルホニル基、エーテル基などがあげられる。変性ポリエステル樹脂に含まれる親水基の量は、導入する親水基の種類によって異なる。即ち、本来非水溶性であるポリエステル樹脂に適度な吸放湿性を与えつつ耐水性を維持する必要があることから、スルホニル基などの強親水性の基であれば比較的少量となり、水酸基などのあまり親水性の強くない基であれば中程度の量となり、エーテル基などの親水性の小さい基であれば比較的多い量となる。
【００１３】
カール防止層の厚さは、変性ポリエステル樹脂中の親水基の導入率やインク受容層の厚さにより左右されることから一概には言えないが、十分なカール防止効果を発揮すべく、インク受容層の厚さと同程度にすることが望ましい。
【００１４】
なお、上記各層には、レベリング剤、紫外線吸収剤、酸化防止剤、マット剤、硬化剤などの添加剤を添加することができる。マット剤を添加すれば、上記各層に筆記性を付与することができる。
【００１５】
上述したインクジェット記録材料は、上記樹脂および必要により添加される添加剤とを適当な溶媒に溶解又は分散させて塗工液を調製し、当該塗工液をロールコーティング法、バーコーティング法、スプレーコーティング法、エアナイフコーティング法などの公知の方法によりポリエステルフィルム上に塗布・乾燥させる方法により作製することができる。
【００１６】
なお、インク受容層の接着性を調節するため、インク受容層とポリエステルフィルムとの間にアンカーコート層を設けることは何ら差し支えない。
【００１７】
【実施例】
以下、実施例により本発明を更に説明する。なお、「部」、「％」は特に示さない限り、重量基準とする。
【００１８】
［実施例１］
厚さ１００μｍのポリエステルフィルム（ルミラーT60：東レ社）上に、下記の組成からなるインク受容層用塗工液を乾燥膜厚１５μｍとなるようにバーコーティング法により塗布、乾燥してインク受容層を形成した。
【００１９】
＜インク受容層用塗工液＞
・ポリビニルピロリドン                      １０部
（PVP K60：ＩＳＰ社）
・シリカ（平均粒径５．５μｍ）                ８部
（サイリシア450：富士シリシア化学社）
・水                                      １００部
・エタノール                              １００部
【００２０】
次に、ポリエステルフィルムのインク受容層とは反対側の面に、下記の組成からなるカール防止層用塗工液を乾燥膜厚１５μｍとなるようにバーコーティング法により塗布、乾燥してカール防止層を形成し、本発明のインクジェット記録材料を得た。
【００２１】
＜カール防止層用塗工液＞
・親水基を有する変性ポリエステル樹脂      １００部
（ペスレジンA513E：高松油脂社、30％水分散液）
【００２２】
［比較例１］
カール防止層を形成しない以外は実施例１と同様にインクジェット記録材料を作製した。
【００２３】
［比較例２］
実施例１のカール防止層用塗工液を実施例１のインク受容層用塗工液と同様のものとした以外は実施例１と同様にインクジェット記録材料を作製した。
【００２４】
実施例及び比較例で得られたインクジェット記録材料につき、以下の項目の評価を行った。結果を表１に示す。
【００２５】
（１）カール曲率半径
インクジェット記録材料を１５０ｍｍ×１５０ｍｍの大きさに切断したサンプルを作製し、温度２０℃・湿度３０％ＲＨの環境条件、および温度２０℃・湿度６５％ＲＨの環境条件下で２４時間垂直につるした後のカール曲率半径を測定した。その結果、カール曲率半径が３００ｍｍ以上のものを「○」、３００ｍｍ未満のものを「×」とした。
【００２６】
（２）耐水性
ポリエステルフィルム（ルミラーT60：東レ社）およびインクジェット記録材料を５０ｍｍ×１００ｍｍの大きさに切断し、ポリエステルフィルムを霧吹きで濡らした後、インクジェット記録材料のカール防止層側と霧吹きによって表面を濡らしたポリエステルフィルムを重ね合わせ、５０ｇ／ｃｍ2の荷重がかかるように１時間保存した際に、カール防止層がポリエステルフィルムに貼りつかなかったものを「○」、ポリエステルフィルムに貼りついてしまったものを「×」とした。
【００２７】
【表１】
0004223642.tif 000002
【００２８】
実施例１のものは、カール防止層として変性ポリエステル樹脂を主成分としたものであることから、耐水性を満足するとともに、カール曲率半径が大きい、つまり、より平坦に近く良好なカール防止性を有するものであった。また、カール防止層とポリエステルフィルムが強固に接着し、カール防止層が剥がれ落ちカール防止性能が失われることもなかった。
【００２９】
比較例１のものは、カール防止層を設けなかったものである。従って、耐水性は備えるものの、インク受容層の主成分である水溶性樹脂の吸放湿性を起因とするカールの発生を抑制することができず、カール曲率半径が非常に小さい、つまり、カールの度合いがひどいものとなった。
【００３０】
比較例２のものは、カール防止層としてインク受容層と同一組成の水溶性樹脂を主成分としたものである。従って、実施例１と同様にカールの発生は抑えられるものの、耐水性に劣るものであった
【００３１】
【発明の効果】
本発明のインクジェット記録材料によれば、カール防止層として親水基を有する変性ポリエステル樹脂を主成分としたものであることから、ポリエステルフィルム上に水溶性樹脂を主成分とするインク受容層を有するインクジェット記録材料において、カールの発生を防止しつつ、カール防止層の耐水性をも満足させることができるものである。
【００３２】
また、カール防止層の主成分である親水基を有する変性ポリエステル樹脂が、支持体であるポリエステルフィルムと同一樹脂成分であることから、カール防止層とポリエステルフィルムを強固に接着させることができ、カール防止層が剥がれ落ちカール防止性能が失われることもない。